【誤訳訂正書】
【提出日】平成23年11月18日(2011.11.18)
【誤訳訂正１】
【訂正対象書類名】明細書
【訂正対象項目名】特許請求の範囲
【訂正方法】変更
【訂正の内容】
【特許請求の範囲】  
【請求項１】  ウェーハ上の窒化ケイ素パッドの上における二酸化ケイ素膜の堆積速度を、シリコン基板上における二酸化ケイ素膜の堆積速度に対して、減小させる方法であって、
前記ウェーハを前処理するステップと、
前記ウェーハ上に二酸化ケイ素膜を気相堆積するステップとを備え、
前記前処理ステップは、前記ウェーハを、過酸化水素、イソプロピルアルコール及びアセトンから成る群から選ばれる化合物と接触させるステップと、前記ウェーハの上に前記化合物を自然乾燥させるステップとを備え、
上記窒化ケイ素基板上の減小された二酸化ケイ素堆積速度は、前記ウェーハ上に自己平坦化二酸化ケイ素トレンチ充填を結果として生じる、上記の方法。
【請求項２】  膜厚における変化とともに、選択性が一定に維持する、請求項１に記載の方法。
【請求項３】  前記ウェーハはシリコン基板及び窒化ケイ素パッドを含む、請求項１に記載の方法。
【請求項４】  前記過酸化水素は、水におけ３０%の溶液を含む、請求項１に記載の方法。
【請求項５】  前記二酸化ケイ素膜が、選択的酸化準大気圧化学気相堆積プロセスによって、前記ウェーハの上に堆積される、請求項１に記載の方法。
【請求項６】  前記選択的酸化準大気圧化学気相堆積は、オゾン活性オルトケイ酸テトラエチルプロセスを用いて、前記二酸化ケイ素を前記ウェーハの上に堆積する、請求項５に記載の方法。
【請求項７】  ウェーハ上に二酸化ケイ素膜を堆積する前に、前記ウェーハを前処理する方法であって、前記ウェーハを、過酸化水素、イソプロピルアルコール及びアセトンから成る群から選ばれる化合物と接触させるステップと、前記ウェーハの上に前記化合物を自然乾燥させるステップとを備え、前記ウェーハの前記前処理は、前記ウェーハ上の窒化ケイ素パッドの上における二酸化ケイ素の堆積速度を、シリコン基板上における二酸化ケイ素膜の堆積速度に対して、減小させる、上記の方法。
【請求項８】  膜厚における変化とともに、選択性が一定に維持する、請求項７に記載の方法。
【請求項９】  前記ウェーハはシリコン基板及び窒化ケイ素パッドを含む、請求項７に記載の方法。
【請求項１０】前記過酸化水素は、水における３０%溶液を含む、請求項７に記載の方法。
【請求項１１】  前記二酸化ケイ素膜が、選択的酸化準大気圧化学気相堆積プロセスによって、前記ウェーハの上に堆積される、請求項７に記載の方法。
【請求項１２】  前記選択的酸化準大気圧化学気相堆積は、オゾン活性オルトケイ酸テトラエチルプロセスを用いて、前記二酸化ケイ素を前記ウェーハの上に堆積する、請求項１１に記載の方法。
【請求項１３】  シャロートレンチアイソレーションシリコンウェーハ上の窒化ケイ素パッド上における二酸化ケイ素膜の堆積速度を、シリコン基板上における二酸化ケイ素膜の堆積速度に対して、減小させる方法であって、前記ウェーハを、水における３０%過酸化水素溶液と接触させるステップと、前記過酸化水素溶液を前記ウェーハ上に自然乾燥させるステップとオゾン活性オルトケイ酸テトラエチルを用いて、前記二酸化ケイ素を前記ウェーハの上に気相堆積するステップとを備え、前記気相堆積は、選択的酸化準大気圧化学気相堆積プロセスであり、上記窒化ケイ素パッド上の減小された二酸化ケイ素堆積速度は、前記ウェーハ上に自己平坦化二酸化ケイ素トレンチ充填を結果として生じる、上記の方法。
【請求項１４】  膜厚における変化とともに、選択性が一定に維持する、請求項１３に記載の方法。
【誤訳訂正２】
【訂正対象書類名】明細書
【訂正対象項目名】０００４
【訂正方法】変更
【訂正の内容】
【０００４】
シャロートレンチアイソレーション（STI）技術は、より標準のLOCOS以上に、デバイスレベル処理の優れた応用を表現する。シャロートレンチアイソレーションは、主に、0.25ミクロン以下のデバイスに設計され、0.35ミクロンでの選択的使用もある。シャロートレンチアイソレーションは、よりよいトレンチ深さ、幅制御及びより大きいパッキング密度を提供する。アイソレーション領域はフォトリトグラフィーとエッチング技術を用いて画成される。シリコントレンチ内への二酸化（酸化）ケイ素堆積は、オルトケイ酸テトラエチル堆積(TEOS）或いは高密度プラズマ（HDP）気相堆積を介して、完成される。
【誤訳訂正３】
【訂正対象書類名】明細書
【訂正対象項目名】０００５
【訂正方法】変更
【訂正の内容】
【０００５】
しかし、シャロートレンチアイソレーション構造は、トレンチ充填の後に、ウェーハ上の酸化物オーバーバーデン(overburden)の化学機械研磨（CMP）を必要とする。この手順における固有問題は、防止手段としてダミフィーチャやストップ層の使用を必要とする大きいオーペン領域における過度のトレンチ酸化物ディシングのような問題である。より一般に、二酸化ケイ素堆積後のエッチング及び逆マスキングを用いて、有効領域(active area)上の酸化ケイ素の厚さを減少させる。逆マスキング及びエッチングの次にCMPが行われる場合、逆マスキング及びエッチングがないプロセスに比べて、ディシングが減少される。しかし、逆マスキング及びエッチングは、製造プロセスにコストと複雑さを加える。CMP終点検出の失敗、或いは過度のオーバ研磨がなく有効領域酸化物が完全に除去されるときの識別における失敗は、デバイス歩留りを減少する。これは、プロセス複雑さとコストの両方を増加する。
【誤訳訂正４】
【訂正対象書類名】明細書
【訂正対象項目名】０００６
【訂正方法】変更
【訂正の内容】
【０００６】
選択的酸化物堆積（SELOX）を用いるシャロートレンチアイソレーション（STI）は、パッド窒化物とシリコンの上に差動堆積速度を利用して、トレンチ充填プロセス後によい全体平坦を実現する。自己平坦化(self-planarizing)トレンチ充填は、化学気相堆積（ＣＶＤ）中に特定の条件が設定される場合、発生する。標準のシャロートレンチアイソレーションプロセスと違って、二酸化ケイ素膜の自己平坦化は、ダミフィーチャ或いは逆マスキング或いはエッチングの必要を減少し或いは無くすことができる。このように、SELOXプロセスは、伝統的なシャロートレンチアイソレーションと比べ、著しくより少ない複雑さを有し、よって、コストを減少し、デバイスの製造性を改善する。
【誤訳訂正５】
【訂正対象書類名】明細書
【訂正対象項目名】００１１
【訂正方法】変更
【訂正の内容】
【００１１】
さらにもう１つの実施例において、本発明は、シャロートレンチアイソレーションシリコンウェーハ上の窒化ケイ素パッドの上における二酸化ケイ素膜の堆積速度を減小する方法を提供し、この方法は、上記ウェーハを、水における３０%過酸化水素溶液と接触させるステップと、ウェーハの上に上記過酸化水素溶液を自然乾燥させるステップと、オゾン活性オルトケイ酸テトラエチル（O3/TEOS）を用いて、ウェーハ上に二酸化ケイ素を気相堆積するステップとを備え、上記気相堆積は、選択的酸化準大気圧化学気相堆積プロセス（SELOX SACVD）であり、上記窒化ケイ素パッド上の減小された二酸化ケイ素堆積速度は、ウェーハ上の自己平坦化二酸化ケイ素トレンチ充填を、結果として生じる。
【誤訳訂正６】
【訂正対象書類名】明細書
【訂正対象項目名】００１５
【訂正方法】変更
【訂正の内容】
【００１５】
本発明の１つの実施例において、ウェーハ上の窒化ケイ素の上における二酸化ケイ素の堆積速度を減小する方法が提供され、この方法は、ウェーハを前処理するステップと、上記ウェーハ上に二酸化ケイ素を気相堆積するステップとを備える。この実施例では、窒化ケイ素基板上に減小された二酸化ケイ素堆積速度は、結果として、ウェーハ上に自己平坦化二酸化ケイ素トレンチ充填を生じ、ここで、膜厚における変化とともに選択性が一定のままに保つ。使用されるウェハースは、例えば、シリコン基板と窒化ケイ素パッドとを備えるシャロートレンチアイソレーションデバイスであってもよい。この実施例において、前処理ステップは、ウェーハを化合物と接触させるステップと、ウェーハ上に上記化合物を自然乾燥させるステップとを備えてもよい。ウェーハを自然乾燥するために用いられることができる化合物の代表的な例は、過酸化水素、イソプロピルアルコール及びアセトンを含む。さらに、過酸化水素は水における３０%溶液からなってもよい。
【誤訳訂正７】
【訂正対象書類名】明細書
【訂正対象項目名】００１７
【訂正方法】変更
【訂正の内容】
【００１７】
本発明のもう１つの実施例では、ウェーハ上に二酸化ケイ素膜を堆積する前に、ウェーハを前処理する方法が提供される。この方法は、ウェーハを化合物と接触させるステップと、ウェーハ上に上記化合物を自然乾燥させるステップとを備える。ウェーハの前処理は、ウェーハ上の窒化ケイ素パッドの上における二酸化ケイ素膜の堆積速度を減小し、膜厚における変化とともに、選択性が一定のままに維持する。この方法において、ウェーハの自然乾燥に有用な化合物の代表的な例は、過酸化水素、イソプロピルアルコール及びアセトンを含む。さらに、過酸化水素は水における３０％溶液からなってもよい。使用されるウェハースは、例えば、シリコン基板と窒化ケイ素パッドとを備えるシャロートレンチアイソレーションデバイスであってもよい。
【誤訳訂正８】
【訂正対象書類名】明細書
【訂正対象項目名】００１９
【訂正方法】変更
【訂正の内容】
【００１９】
本発明のもう１つの実施例において、シャロートレンチアイソレーションシリコンウェーハ上の窒化ケイ素パッドの上における二酸化ケイ素膜の堆積速度を減小する方法が提供される。この方法は、ウェーハを、水における３０%の過酸化水素溶液と接触させるステップと、ウェーハの上に上記過酸化水素溶液を自然乾燥するステップと、オゾン活性オルトケイ酸テトラエチル（O3/TEOS）を用いてウェーハ上に二酸化ケイ素を気相堆積するステップとを備え、上記気相堆積は選択的酸化準大気圧化学気相堆積プロセス（SELOX SACVD）である。窒化ケイ素基板上に減小された二酸化ケイ素堆積速度は、結果として、膜厚における変化とともに選択性が一定のままに維持するように、ウェーハ上に自己平坦化二酸化ケイ素トレンチ充填を生じる。ウェーハ上における二酸化ケイ素の選択的酸化準大気圧化学気相堆積中に採用される有用な温度は、例えば、約４００℃であってもよい。
【誤訳訂正９】
【訂正対象書類名】明細書
【訂正対象項目名】００２１
【訂正方法】変更
【訂正の内容】
【００２１】
シャロートレンチアイソレーション用酸化ケイ素のSACVD（商標名）選択的酸化堆積が、AMAT Giga-Fill SACVD（商標名）USG装置を用いて、行われる。
（実施例2）
ウェーハの前処理
【誤訳訂正１０】
【訂正対象書類名】明細書
【訂正対象項目名】００２８
【訂正方法】変更
【訂正の内容】
【００２８】
シャロートレンチアイソレーション（STI）用選択的酸化物堆積は、シリコン上の酸化物成長速度と窒化ケイ素上の酸化物成長速度との間に調整可能な選択性を提供して、自己平坦化酸化物成長を達成する。
選択性 = (シリコン上の膜厚)／(窒化物上の膜厚)
ここで、シリコン上の膜厚は窒化ケイ素上の膜厚より大きい。
【誤訳訂正１１】
【訂正対象書類名】明細書
【訂正対象項目名】００３５
【訂正方法】変更
【訂正の内容】
【００３５】
さらに、オゾン/TEOSプロセスは、プロセス統合に関していくつかの利点を有する。例えば、調整可能な選択性／堆積速度は、より全体的な自己平坦化（図9(a)と図9(b)）をもたらし、アニーリング後のオゾン／TEOS／酸化物の収縮が最小であり（図9(d)）、非常に小さなギャップ（＜0.1ミクロントレンチ開口）について、無ボイドギャップ充填が実現される。前処理は、より低い温度での増加した堆積速度を可能にする。SELOXプロセスは、他のシャロートレンチアイソレーション工程のような多くのポスト堆積プロセスステップを必要としないので、複雑さと全体コストが減小され、ウェーハスループットが増加される。
【誤訳訂正１２】
【訂正対象書類名】明細書
【訂正対象項目名】００３６
【訂正方法】変更
【訂正の内容】
【００３６】
表1は、可変の温度、圧力及びO3/TEOS比のプロセス条件下で、ウェーハ上の酸化膜のO3/TEOS堆積の結果を要約する。最適の条件は、４３０℃、７００torr１７重量% O3であり、窒化物レベルの下方によい膜品質を得る。表2は、コンフォーマル堆積技術を用いる二酸化ケイ素堆積、標準のシャロートレンチSELOXプロセス及びウェハースの前処理を用いる新しいシャロートレンチSELOXプロセスの最適の条件を用いる結果を、要約する。新しいSELOXプロセスは、1400Å/分の堆積速度で、窒化物層の近くに(next to)良い膜品質を示す。
【誤訳訂正１３】
【訂正対象書類名】明細書
【訂正対象項目名】００４２
【訂正方法】変更
【訂正の内容】
【００４２】
J. Schlueter、「トレンチウォーフェア(Trench Warfare)：CMP及びシャロートレントアイソレーション」、Semiconductor International、頁123-130（1999年10月）。
【誤訳訂正１４】
【訂正対象書類名】明細書
【訂正対象項目名】図面の簡単な説明
【訂正方法】変更
【訂正の内容】
【図面の簡単な説明】
【図１】  パターン化されたウェーハ上に３９１秒の堆積時間を用いる選択的酸化物堆積の走査電子顕微鏡写真断面を示す。(a)では、前処理が無く、酸化物の厚さがSiN上に2420Å、Si上に6290Åである。(b)では、H2O2による前処理があり、酸化物の厚さがSiN上に290Å、Si上に4260Åである。(c)では、イソプロパノールアルコール（IPA）による前処理があり、酸化物の厚さがSiN上に970Å、Si上に5900Åである。
【図２】  SiO2の表面形態の走査電子顕微鏡写真断面を示す。(a)は、未処理SiN膜上のものを示す、(b)は、H2O2処理されたSiN膜上のものを示す、(c)は、IPA或いはアセトン前処理されたSiN膜上のものを示す。
【図３】  異なるO3：TEOS流量比による、裸のシリコン、窒化ケイ素及びH2O2前処理された窒化ケイ素基板上の酸化物膜厚を示し、流量比は、重量% O3流量を変えることによって変えられ、堆積時間は、各ウェーハにつき352秒であった。
【図４】  シャロートレンチアイソレーション堆積技術のダイヤグラムと走査電子顕微鏡写真との比較を示す。(a)は、伝統的の準大気圧化学気相酸化物堆積(SACVD)、大気圧化学気相酸化物堆積(APCVD)及び低圧化学気相酸化物堆積(LPCVD)の場合、(b)は、高密度プラズマ化学気相酸化物堆積(HDPCVD)の場合、(c)は、準大気圧化学気相選択的酸化物堆積(SELOXSACVD)の場合を示し、選択的酸化物堆積は、ダミフィーチャ或いは逆マスキングを必要としないので、容易な化学機械研磨(CMP)インテグレーションを可能にする。
【図５】  ウェーハのコーナの熱電子顕微鏡写真（TEM）を含む、トレンチ充填用SACVD選択的酸化後のウェーハの断面図を示す。
【図６】  時間の関数として、窒化ケイ素上とシリコン上の酸化物堆積の比較を示す。
【図７】  ウェーハのトレンチの中のシリコン上の酸化物成長と比較して、窒化ケイ素パッド層上の酸化物の遅延した核形成効果を描く走査電子顕微鏡写真を示す。(a)では、時間tで、トレンチ内の酸化物成長が100nmであり、SiN上の酸化物成長が無視しうる。(b)では、時間2tで、トレンチ内の酸化物成長が200nmであり、SiN上の酸化物成長が無視しうる。(c)では、時間4tで、トレンチ内の酸化物成長が400nmであり、SiN上の酸化物成長が150nmである。(d)では、時間8tで、トレンチ内の酸化物成長が850nmであり、SiN上の酸化物成長が450nmである。
【図８】  酸化物膜のコンフォマル及び選択的SACVD堆積用特定の選択性のための圧力、温度及び03/TEOS比の最適化を示す。
【図９（ａ）】  SACVDを用いて行われるSELOXプロセスの特性を圧力及び温度の関数として図示し、即ち、7000sccm He、350mgm TEOS、5000(15重量%）O3、230mil、5000Å膜のプロセス条件での選択性を示す。
【図９（ｂ）】  SACVDを用いて行われるSELOXプロセスの特性を圧力及び温度の関数として図示し、即ち、7000sccm He、350mgm TEOS、5000(15重量%) O3、230mil、5000Å膜のプロセス条件での堆積速度を示す。
【図９（ｃ）】  SACVDを用いて行われるSELOXプロセスの特性を圧力及び温度の関数として図示し、即ち、7000sccm He、350mgm TEOS、5000(15重量%) O3、230mil、5000Å膜のプロセス条件での湿式エッチング速度比(WERR)を示す。
【図９（ｄ）】  SACVDを用いて行われるSELOXプロセスの特性を圧力及び温度の関数として図示し、即ち、7000sccm He、350mgm TEOS、5000(15重量%) O3、230mil、1000℃アニーリング、30分、N2のプロセス条件での収縮を示す。
【図９（ｅ）】  SACVDを用いて行われるSELOXプロセスの特性を圧力及び温度の関数として図示し、即ち、7000sccm He、350mgm TEOS、5000(15重量%) O3、230mil、5000Å膜、スロットルバルブ終点（オーバエッチング無し）とのプロセス条件での清浄時間を示す。